"アニリンコポリマーおよびビニルポリマーを含む組成物であって、アニリンコポリマーが第1のモノマー単位としての少なくとも1つの場合により置換された2-ヒドロキシ-5-スルホン酸アニリンおよび第2のモノマー単位としての少なくとも1つのアニリンを含む組成物。第1のモノマー単位が式I:式中、R1は水素または電子供与基であり、R2は水素または電子供与基であるで表される、請求項1に記載の組成物。R1が水素であり、R2が水素である、請求項2に記載の組成物。電子供与基がC1~6アルキルである、請求項2に記載の組成物。アニリンコポリマーが、モルで少なくとも約5の第1のモノマー単位を含む、請求項1~4のいずれか一項に記載の組成物。アニリンコポリマーが、モルで少なくとも約10の第1のモノマー単位を含む、請求項1~4のいずれか一項に記載の組成物。アニリンコポリマーが、モルで約20の第1のモノマー単位を含む、請求項1~4のいずれか一項に記載の組成物。アニリンコポリマーが、約1:99~約50:50の第1のモノマー単位と第2のモノマー単位のモル比を有する、請求項1~4のいずれか一項に記載の組成物。前記アニリンコポリマーが、約20:80である第1のモノマー単位と第2のモノマー単位のモル比を有する、請求項1~4のいずれか一項に記載の組成物。アニリンコポリマーがナノ粒子として存在する、請求項1~9のいずれか一項に記載の組成物。ナノ粒子が、約50nm~約500nmの平均サイズを有する、請求項10に記載の組成物。ナノ粒子が、約250nm~約300nmの平均サイズを有する、請求項10に記載の組成物。フィルム、膜、ホイルまたはそれらの組合せの形態である、請求項1~12のいずれか一項に記載の組成物。ビニルポリマーが、ポリフッ化ビニルPVF;ポリ酢酸ビニルPVAc;PVAポリビニルアルコール;ポリフッ化ビニリデンPVDF;ポリ塩化ビニリデンPVDC;ポリテトラフルオロエチレンPTFE;塩化ビニルのコポリマーおよびそれらの組合せからなる群から選択され、コポリマーは50重量以下の1つまたは複数のコモノマーを含み、1つもしくは複数のコモノマーは酢酸ビニルまたはビニルアルコールである、請求項1~13のいずれか一項に記載の組成物。ビニルポリマーが、塩化ビニルと酢酸ビニルのコポリマーである、請求項1~13のいずれか一項に記載の組成物。ビニルポリマーが、塩化ビニル、酢酸ビニルおよびビニルアルコールのコポリマーである、請求項1~13のいずれか一項に記載の組成物。ビニルポリマーが、重量で約50~約90の塩化ビニルを含む、請求項15~16のいずれか一項に記載の組成物。ビニルポリマーが、重量で約3~約50の酢酸ビニルを含む、請求項15~17のいずれか一項に記載の組成物。ビニルポリマーが、重量で約30以下のビニルアルコールを含む、請求項15~18のいずれか一項に記載の組成物。実質的に可塑剤フリーである、請求項1~19のいずれか一項に記載の組成物。ビニルポリマーおよび鉛イオンに対して選択性のある1つまたは複数のイオノフォアを含む、イオン感度の高い測定のための高分子膜。1つまたは複数のイオノフォアがアニリンコポリマーを含み、アニリンコポリマーが第1のモノマー単位としての少なくとも1つの場合により置換された2-ヒドロキシ-5-スルホン酸アニリンおよび第2のモノマー単位としての少なくとも1つのアニリンを含む、請求項21に記載の高分子膜。第1のモノマー単位が式I:式中、R1は水素または電子供与基であり、R2は水素または電子供与基であるで表される、請求項22に記載の高分子膜。R1が水素であり、R2が水素である、請求項23に記載の高分子膜。電子供与基がC1~6アルキルである、請求項24に記載の高分子膜。高分子膜が、重量で約0.5~約10の1つまたは複数のイオノフォアを有する、請求項21~25のいずれか一項に記載の高分子膜。高分子膜が、重量で約3の1つまたは複数のイオノフォアを有する、請求項21~25のいずれか一項に記載の高分子膜。高分子膜が、1つまたは複数のイオン交換体を含む、請求項21~27のいずれか一項に記載の高分子膜。高分子膜が、重量で約0.5~約10の1つまたは複数のイオン交換体を有する、請求項28に記載の高分子膜。1つまたは複数の交換体が、テトラフェニルホウ酸ナトリウムNaTPB、テトラフェニルホウ酸カリウムKTPB、テトラキス4-クロロフェニル]ホウ酸カリウムKTClPB、テトラキス[3,5-ビストリフルオロメチルフェニル]ホウ酸カリウムKTFPB、テトラキス[3,5-ビストリフルオロメチルフェニル]ホウ酸ナトリウムNaTFPBおよびそれらの組合せからなる群から選択される、請求項28~29のいずれか一項に記載の高分子膜。高分子膜が約40μm~約200μmの平均厚さを有する、請求項21~30のいずれか一項に記載の高分子膜。高分子膜が約60μmの平均厚さを有する、請求項21~30のいずれか一項に記載の高分子膜。イオン感度の高い測定が電位差測定である、請求項32に記載の高分子膜。高分子膜が約4ヵ月超の動作寿命を有する、請求項21~33のいずれか一項に記載の高分子膜。高分子膜が約6ヵ月超の動作寿命を有する、請求項21~33のいずれか一項に記載の高分子膜。高分子膜が約12ヵ月超の動作寿命を有する、請求項21~33のいずれか一項に記載の高分子膜。鉛イオンを測定するためのセンサーであって、センサーがビニルポリマーおよびアニリンコポリマーを含む鉛イオン-選択性電極を含み、アニリンコポリマーが第1のモノマー単位としての少なくとも1つの場合により置換された2-ヒドロキシ-5-スルホン酸アニリンおよび第2のモノマー単位としての少なくとも1つのアニリンを含むセンサー。基準電極をさらに含む、請求項37に記載のセンサー。サンプル中の鉛イオンを検出するための方法であって、1つまたは複数の鉛イオンの含有が疑われるサンプルを提供する工程と、サンプルをセンサーと接触させる工程であって、センサーが基準電極および鉛イオン-選択性電極を含み、鉛イオン-選択性電極が、ビニルポリマーと、鉛イオンに対して選択性のある1つまたは複数のイオノフォアとを含む、工程と、基準電極と鉛イオン-選択性電極との間の起電力EMFを測定する工程を含む方法。1つまたは複数のイオノフォアがアニリンコポリマーを含み、アニリンコポリマーが第1のモノマー単位としての少なくとも1つの場合により置換された2-ヒドロキシ-5-スルホン酸アニリンおよび第2のモノマー単位としての少なくとも1つのアニリンを含む、請求項39に記載の方法。センサーが電位差測定によるものであり、実質的に対数的に機能する、請求項39~40のいずれか一項に記載の方法。サンプル中の鉛イオン濃度が、測定されるEMFと相関する、請求項39~41のいずれか一項に記載の方法。サンプル中の鉛イオン濃度が、測定されるEMFと正に相関する、請求項42に記載の方法。測定されるEMFが、鉛イオンの非存在下においてより鉛イオンの存在下においての方が大きい、請求項39~41のいずれか一項に記載の方法。サンプル中の鉛イオン濃度が約10-3M~約10-11Mである、請求項39~44のいずれか一項に記載の方法。サンプル中の鉛イオン濃度が約10-6M~約10-10Mである、請求項39~44のいずれか一項に記載の方法。サンプル中の鉛イオン濃度が約2.2×10-11Mである、請求項39~44のいずれか一項に記載の方法。サンプルをセンサーと約10分間以下接触させる、請求項39~47のいずれか一項に記載の方法。サンプルをセンサーと約1分間以下接触させる、請求項39~47のいずれか一項に記載の方法。例えば、1痕跡量の一次イオンを10-13~10-11Mで一定に保つ内部充てん液IFSに、エチレンジアミン4酢酸EDTAおよびニトリロ三酢酸NTAを添加する、2イオン交換樹脂DowexC-350を使用する、3干渉イオンEt4NNO3を導入する、4IFS中の一次イオンを単に10-7Mに低下させる、5感知膜に外部電流をかける、6膜電極センサーを回転させる、7イオノフォアをポリマー主鎖に共有結合させる、および8PVCをイオン性液体でドーピングしてイオン緩衝を最適化する、ことにより検出限界を改善するためのさまざまなアプローチが取られてきている。しかし、これらのアプローチのどれも、低い検出限界と長いセンサー寿命の両方を同時に達成することはできない。サンプル中の痕跡量レベルでの鉛イオンのための信頼性の高い検出および測定を可能にする、長持ちする電極センサーへのニーズがある。本明細書で開示するいくつかの実施形態は、アニリンコポリマーおよびビニルポリマーを含む組成物であって、前記アニリンコポリマーが第1のモノマー単位としての少なくとも1つの場合により置換された2-ヒドロキシ-5-スルホン酸アニリンおよび第2のモノマー単位としての少なくとも1つのアニリンを含む組成物を提供する。いくつかの実施形態では、前記第1のモノマー単位は式I:式中、R1は水素または電子供与基であり、R2は水素または電子供与基であるで表される。いくつかの実施形態では、R1は水素であり、R2は水素である。いくつかの実施形態では、前記電子供与基はC1~6アルキルである。いくつかの実施形態では、アニリンコポリマーはモルで少なくとも約5の第1のモノマー単位を含む。いくつかの実施形態では、アニリンコポリマーはモルで少なくとも約10の第1のモノマー単位を含む。いくつかの実施形態では、アニリンコポリマーはモルで約20の第1のモノマー単位を含む。いくつかの実施形態では、アニリンコポリマーは約1:99~約50:50の第1のモノマー単位と第2のモノマー単位のモル比を有する。いくつかの実施形態では、アニリンコポリマーは約20:80である第1のモノマー単位と第2のモノマー単位のモル比を有する。いくつかの実施形態では、アニリンコポリマーはナノ粒子として存在する。いくつかの実施形態では、前記ナノ粒子は約50nm~約500nmの平均サイズを有する。いくつかの実施形態では、ナノ粒子は約250nm~約300nmの平均サイズを有する。いくつかの実施形態では、前記組成物は、フィルム、膜、ホイルまたはそれらの組合せの形態である。いくつかの実施形態では、前記ビニルポリマーは、ポリフッ化ビニルPVF;ポリ酢酸ビニルPVAc;PVAポリビニルアルコール;ポリフッ化ビニリデンPVDF;ポリ塩化ビニリデンPVDC;ポリテトラフルオロエチレンPTFE;塩化ビニルのコポリマーおよびそれらの組合せからなる群から選択され、この塩化ビニルのコポリマーは、50重量以下の、酢酸ビニルまたはビニルアルコールである1つもしくは複数のコモノマーを含む。いくつかの実施形態では、前記ビニルポリマーは塩化ビニルと酢酸ビニルのコポリマーである。いくつかの実施形態では、ビニルポリマーは塩化ビニル、酢酸ビニルおよびビニルアルコールのコポリマーである。いくつかの実施形態では、ビニルポリマーは重量で約50~約90の塩化ビニルを含む。いくつかの実施形態では、ビニルポリマーは重量で約3~約50の酢酸ビニルを含む。いくつかの実施形態では、ビニルポリマーは重量で約30以下のビニルアルコールを含む。いくつかの実施形態では、前記組成物は実質的に可塑剤フリーである。本明細書で開示するいくつかの実施形態は、ビニルポリマーおよび鉛イオンに対して選択性のある1つまたは複数のイオノフォアを含む、イオン感度の高い測定のための高分子膜を提供する。いくつかの実施形態では、1つまたは複数のイオノフォアはアニリンコポリマーを含み、前記アニリンコポリマーは、第1のモノマー単位としての少なくとも1つの場合により置換された2-ヒドロキシ-5-スルホン酸アニリンおよび第2のモノマー単位としての少なくとも1つのアニリンを含む。いくつかの実施形態では、第1のモノマー単位は式I:式中、R1は水素または電子供与基であり、R2は水素または電子供与基であるで表される。いくつかの実施形態では、R1は水素であり、R2は水素である。いくつかの実施形態では、前記電子供与基はC1~6アルキルである。いくつかの実施形態では、前記高分子膜は重量で約0.5~約10の1つまたは複数のイオノフォアを有する。いくつかの実施形態では、前記高分子膜は重量で約3の1つまたは複数のイオノフォアを有する。いくつかの実施形態では、前記高分子膜は1つまたは複数のイオン交換体を含む。いくつかの実施形態では、高分子膜は重量で約0.5~約10の1つまたは複数のイオン交換体を有する。いくつかの実施形態では、前記1つまたは複数の交換体は、テトラフェニルホウ酸ナトリウムNaTPB、テトラフェニルホウ酸カリウムKTPB、テトラキス4-クロロフェニル]ホウ酸カリウムKTClPB、テトラキス[3,5-ビストリフルオロメチルフェニル]ホウ酸カリウムKTFPB、テトラキス[3,5-ビストリフルオロメチルフェニル]ホウ酸ナトリウムNaTFPBおよびそれらの任意の組合せからなる群から選択される。いくつかの実施形態では、前記高分子膜は約40μm~約200μmの平均厚さを有する。いくつかの実施形態では、前記高分子膜は約60μmの平均厚さを有する。いくつかの実施形態では、前記イオン感度の高い測定は電位差測定である。いくつかの実施形態では、前記高分子膜は約4ヵ月超の動作寿命を有する。いくつかの実施形態では、前記高分子膜は約6ヵ月超の動作寿命を有する。いくつかの実施形態では、前記高分子膜は約12ヵ月超の動作寿命を有する。本明細書で開示するいくつかの実施形態は、鉛イオンを測定するためのセンサーであって、前記センサーがビニルポリマーおよびアニリンコポリマーを含む鉛イオン-選択性電極を含み、前記アニリンコポリマーが第1のモノマー単位としての少なくとも1つの場合により置換された2-ヒドロキシ-5-スルホン酸アニリンおよび第2のモノマー単位としての少なくとも1つのアニリンを含むセンサーを提供する。いくつかの実施形態では、前記センサーは基準電極をさらに含む。本明細書で開示するいくつかの実施形態は、サンプル中の鉛イオンを検出するための方法であって、1つまたは複数の鉛イオンの含有が疑われるサンプルを提供する工程と、前記サンプルをセンサーと接触させる工程であって、前記センサーが基準電極および鉛イオン-選択性電極を含み、前記鉛イオン-選択性電極が、ビニルポリマーと、鉛イオンに対して選択性のある1つまたは複数のイオノフォアとを含む工程と、前記基準電極と鉛イオン-選択性電極との間の起電力EMFを測定する工程を含む方法を提供する。いくつかの実施形態では、前記1つまたは複数のイオノフォアは、第1のモノマー単位としての少なくとも1つの場合により置換された2-ヒドロキシ-5-スルホン酸アニリンおよび第2のモノマー単位としての少なくとも1つのアニリンを含むアニリンコポリマーを含む。いくつかの実施形態では、前記センサーは電位差測定によるものであり、実質的に対数的に機能する。いくつかの実施形態では、サンプル中の鉛イオン濃度は測定されるEMFと相関する。いくつかの実施形態では、サンプル中の鉛イオン濃度は測定されるEMFと正に相関する。いくつかの実施形態では、測定されるEMFは、鉛イオンの非存在下においてより鉛イオンの存在下においての方が大きい。いくつかの実施形態では、サンプル中の鉛イオン濃度は約10-3M~約10-11Mである。いくつかの実施形態では、サンプル中の鉛イオン濃度は約10-6M~約10-10Mである。いくつかの実施形態では、サンプル中の鉛イオン濃度は約2.2×10-11Mである。いくつかの実施形態では、サンプルをセンサーと約10分間以下接触させる。いくつかの実施形態では、サンプルをセンサーと約1分間以下接触させる。本開示の上記および他の特徴は、付随する図面と一緒に、以下の説明および添付の特許請求の範囲からより完全に明らかとなろう。これらの図面は、本開示にしたがっていくつかの実施形態だけを表現したに過ぎず、その範囲を限定すると考えるべきではないということを理解しながら、本開示を、付随する図面を用いてさらに具体的かつ詳細に説明する。以下の詳細な説明において、その一部を形成する付随の図面を参照する。この図面において、文脈による別段の記述のない限り、類似した記号は一般に類似の成分を特定する。詳細な説明、図面および特許請求の範囲において説明される例示的実施形態は限定することを意味するものではない。本明細書で示す対象の趣旨および範囲を逸脱することなく、他の実施形態を用いることができ、他の変更を加えることができる。本明細書で一般的に説明され、図で例示される本開示の態様を、さまざまな異なる構成に調整し、置き換え、一緒にし、設計することができ、そのすべてが明らかに考慮され、かつそれらは本開示の一部をなすことを容易に理解されよう。アニリンコポリマーおよびビニルポリマーを有する組成物であって、前記アニリンコポリマーが、第1のモノマー単位としての少なくとも1つの場合により置換された2-ヒドロキシ-5-スルホン酸アニリンおよび第2のモノマー単位としての少なくとも1つのアニリンを含む組成物を本明細書で開示する。イオン感度の高い測定用の高分子膜であって、ビニルポリマーおよび鉛イオンに対して選択性のある1つまたは複数のイオノフォアPbIIまたはPb2と記されることがあるを含む高分子膜も本明細書で開示する。これらの組成物および高分子膜は、例えばサンプル中の鉛イオンを含む金属イオンを検出するのに使用することができる。本出願は、これらの組成物および高分子膜を使用する方法も含む。定義本明細書で用いる電子供与するという用語は、水素原子が分子内で同じ位置を占有している場合の水素の電子供与能力に対する置換基の電子供与能力を指す。この用語は、当業者に十分理解されており、AdvancedOrganicChemistrybyMSmithandJMarch、JohnWileyandSons、NewYorkNY2007年において論じられている。電子供与基の非限定的な例には、-CH3、-CH2CH3、-OH、-OCH3、-OCH2CH3、-NCH32、-NCH2CH32および-SHが含まれる。本明細書で用いるアルキルは、完全飽和した二重結合または三重結合が存在しない炭化水素基を含む直鎖状または分枝状炭化水素鎖を指す。化合物のアルキル基はC1~C4アルキルまたは同様の表示で表すことができる。例に過ぎないが、C1~C4アルキルはアルキル鎖中に1~4個の炭素原子が存在することを示す。すなわち、このアルキル鎖は、メチル、エチル、プロピル、イソ-プロピル、n-ブチル、イソ-ブチル、sec-ブチルおよびtert-ブチルから選択される。典型的なアルキル基には、これらに限定するものではないが、メチル、エチル、プロピル、イソプロピル、ブチル、イソブチル、tert-ブチル、ペンチル、ヘキシルなどが含まれる。アルキル基は置換されていても置換されていなくてもよい。本明細書で用いるBET比表面積は、ブルナウアー-エメット-テラーBrunauerEmmettTeller理論Brunauerら、AdsorptionofGasesinMultimolecularLayers、JAmChemSoc、1938年、60巻2号:309~319頁をもとにした方法を用いて相対圧力の関数として測られる窒素多分子層吸着によって測定される材料の比表面積を指す。分析器および試験サービスは、CERAMStaffordshire、UKを含むさまざまな供給源から商業的に入手することができる。本明細書で用いる、PbII選択性センサー中の感知膜の動作寿命は、感知膜のコンディショニングと、センサーの電位応答曲線の勾配が元の応答勾配の95未満に低下した時点との間の時間間隔を指す。したがって、前記電位応答曲線の勾配が元の応答勾配の95より低くなったときは、前記感知膜は使用できないものと考えられる。本明細書で用いる塩化ビニルのコポリマーは、塩化ビニルモノマーおよび1つまたは複数のコモノマーを含むポリマーを指す。いくつかの実施形態では、塩化ビニルのコポリマーは、少なくとも約10、少なくとも約20、少なくとも約30、少なくとも約40、少なくとも約50、少なくとも約60、少なくとも約70または少なくとも約80、約90重量の塩化ビニルモノマーを含む。いくつかの実施形態では、塩化ビニルのコポリマーは、最大約90、最大約80、最大約70、最大約60、最大約50、最大約40、最大約30、最大約20、約10重量のコモノマーを含む。コモノマーの非限定的な例には、酢酸ビニルおよびビニルアルコールが含まれる。本明細書で用いる実質的に可塑剤フリーである組成物は、組成物の全重量に対して約1重量比パーセンテージすなわち、1wt未満の可塑剤を含む組成物、例えばビニルポリマーまたは感知膜である。アニリンコポリマー本明細書で用いるアニリンコポリマーは、第1のモノマー単位としての少なくとも1つの場合により置換された2-ヒドロキシ-5-スルホン酸アニリンおよび第2のモノマー単位としての少なくとも1つのアニリンを有するコポリマーを指す。いくつかの実施形態では、第1のモノマー単位は式Iで表される。いくつかの実施形態では、R1は水素または電子供与基であり、R2は水素または電子供与基である。いくつかの実施形態では、R1は水素であり、R2は水素である。いくつかの実施形態では、前記電子供与基はC1~6アルキルである。いくつかの実施形態では、第1のモノマー単位は式II:で表される2-ヒドロキシ-5-スルホン酸アニリンである。いくつかの実施形態では、前記電子供与基は-CH3、-CH2CH3、-OH、-OCH3、-OCH2CH3、-NCH32、-NCH2CH32または-SHである。いくつかの実施形態では、アニリンコポリマーは式IIIで表される。いくつかの実施形態では、アニリンコポリマーは式IVで表される。いくつかの実施形態では、アニリンコポリマーは式Vで表される。いくつかの実施形態では、アニリンコポリマーは式VIで表される。いくつかの実施形態では、アニリンコポリマーは式VIIで表される。いくつかの実施形態では、アニリンコポリマーは式VIIIで表される。いくつかの実施形態では、アニリンコポリマーは式IXで表される。いくつかの実施形態では、アニリンコポリマーは式Xで表される。いくつかの実施形態では、アニリンコポリマーは式XIで表される。いくつかの実施形態では、アニリンコポリマーはモルで少なくとも約5、少なくとも約10、少なくとも約20、少なくとも約30、少なくとも約40または少なくとも約50の第1のモノマー単位を含む。いくつかの実施形態では、アニリンコポリマーはモルで少なくとも約10の第1のモノマー単位を含む。いくつかの実施形態では、アニリンコポリマーはモルで約20の第1のモノマー単位を含む。いくつかの実施形態では、アニリンコポリマー中での第1のモノマー単位と第2のモノマー単位のモル比は、約1:99、約5:95、約10:90、約20:80、約30:70、約40:60、約50:50またはこれらの値の任意の2つの間の範囲である。いくつかの実施形態では、第1のモノマー単位と第2のモノマー単位のモル比は約20:80である。本明細書で開示するいくつかの実施形態は、本明細書で説明するアニリンコポリマーのいずれか1つもしくは複数を含むサブマイクロ粒子またはナノ粒子を含む。いくつかの実施形態では、アニリンコポリマーはナノ粒子として存在する。アニリンコポリマー粒子のサイズは変化してよい。例えば、アニリンコポリマー粒子は、約50nm~約5μm、約50nm~約2μm、約50nm~約1μm、約50nm~約800nm、約50nm~約500nm、約100nm~約400nm、約200nm~約350nmまたは約250nm~約300nmの平均径を有することができる。いくつかの実施形態では、アニリンコポリマー粒子は、約50nm、約100nm、約150nm、約200nm、約250nm、約300nm、約350nm、約400nm、約500nm、約600nmまたはこれらの値の任意の2つの間の範囲の平均径を有することができる。いくつかの実施形態では、アニリンコポリマー粒子は約50nm~約500nmの平均径を有する。いくつかの実施形態では、アニリンコポリマー粒子は約250nm~約300nmの平均径を有する。いくつかの実施形態では、コポリマー粒子は約250nmの平均径を有する。アニリンコポリマー粒子のBET比面積specificareaは変化してよい。例えば、アニリンコポリマー粒子は、約1m2/g~約500m2/g、約2m2/g~約200m2/g、約5m2/g~約100m2/g、約10m2/g~約50m2/g、約15m2/g~約40m2/gまたは約20m2/g~約30m2/gの平均BET比面積を有することができる。いくつかの実施形態では、アニリンコポリマー粒子は、約22m2/g~約25m2/gの平均BET比面積を有する。いくつかの実施形態では、アニリンコポリマー粒子は約25m2/gの平均BET比面積を有する。アニリンコポリマー粒子の平均細孔径は変化してよい。例えば、アニリンコポリマー粒子は、約1nm~約500nm、約5nm~約400nm、約10nm~約300nm、約15nm~約200nm、約20nm~約150nm、約25nm~約100nmまたは約30nm~約50nmの平均細孔径を有することができる。いくつかの実施形態では、コポリマー粒子は約30nmの平均細孔径を有する。いくつかの実施形態では、アニリンコポリマーの平均分子量は約500g/mol~約2000g/molである。いくつかの実施形態では、アニリンコポリマーの平均分子量は約500g/mol、約550g/mol、約650g/mol、約700g/mol、約950g/mol、約1250g/mol、約1300g/mol、約1900g/mol、約1950g/mol、約2000g/molまたはこれらの値の任意の2つの間の範囲である。アニリンコポリマー粒子の固有電気伝導度は変化してよい。例えば、アニリンコポリマー粒子は、約1×10-4S/cm、約5×10-3S/cm、約1×10-3S/cm、約5×10-2S/cm、約1×10-2S/cm、約0.05S/cm、約0.1S/cm、約0.5S/cm、約1S/cm、約5S/cm、約10S/cm、約50S/cm、約100S/cmまたはこれらの値の任意の2つの間の範囲の固有電気伝導度を示すことができる。いくつかの実施形態では、アニリンコポリマー粒子は約1×10-3S/cm-1~約1×10-2S/cm-1の伝導度を示すことができる。アニリンコポリマーを作製する方法も本明細書に包含される。非限定的な例示的方法は:少なくとも1つの酸化剤、少なくとも1つの場合により置換された2-ヒドロキシ-5-スルホン酸アニリンモノマーおよび少なくとも1つのアニリンモノマーを含む組成物を形成させることと;場合により置換された2-ヒドロキシ-5-スルホン酸アニリンモノマーとアニリンモノマーを重合してコポリマーを生成させるのに効果的な条件下で組成物を保持することを含む。いくつかの実施形態では、前記場合により置換された2-ヒドロキシ-5-スルホン酸アニリンモノマーは式I:式中、R1およびR2は本出願で上記に定義した通りであるで表される。いくつかの実施形態では、第1のモノマー単位は式II:で表される2-ヒドロキシ-5-スルホン酸アニリンである。アニリンコポリマーを生成させるためのステップおよび/または条件は特に限定されない。原料を一緒にする適切な任意の方法は、本出願の範囲内である。例えば、酸化剤を第1の溶媒中で一緒にする例えば、混合するまたは溶解することができ、場合により置換された2-ヒドロキシ-5-スルホン酸アニリンモノマーとアニリンモノマーを第2の溶媒中で一緒にする例えば、混合するまたは溶解することができる。次いでこの溶液を、これらの混合物の一方を他方へ滴下添加または連続添加して一緒にすることができる。第1と第2の溶媒は同じであっても異なっていてもよい。いくつかの実施形態では、第1の溶媒は、第2の溶媒中に少なくとも部分的に非混和性である。いくつかの実施形態では、酸化剤は第1の溶媒中に可溶性である。いくつかの実施形態では、第1の溶媒は蒸留水である。いくつかの実施形態では、場合により置換された2-ヒドロキシ-5-スルホン酸アニリンモノマーとアニリンモノマーはどちらも第2の溶媒中に可溶性である。特定の理論に束縛されるわけではないが、重合に使用される溶媒は、Hを提供する能力を有しており、これはモノマー成分例えば、アニリンモノマーおよび2-ヒドロキシ-5-スルホン酸アニリンモノマーをプロトン化して重合できるようにすると考えられる。いくつかの実施形態では、第2の溶媒は、酸性の水性媒体、例えば有機および/または無機酸を含む水性媒体である。酸の例には、これらに限定されないが、HCl、HNO3、H2SO4、HClO4、H3PO4、H5IO6、CH3COOHおよびそれらの任意の組合せが含まれる。水性媒体のpHは、例えば約6以下;約5以下;約4以下;または約3以下であってよい。一例として、重合溶媒は1MHClなどのプロトン酸を含むことができる。種々のpH調節剤を用いて、組成物のpHを所望のpHに調整および/または維持することができる。種々の酸化剤を使用することができる。酸化剤の例には、これらに限定されないが、アンモニウム塩過硫酸アンモニウムなど、過硫酸ナトリウム、過硫酸カリウム、FeCl3、ヨウ素酸カリウム、Na3VO4、過酸化ベンゾイルBPOまたはそれらの組合せが含まれる。いくつかの実施形態では、酸化剤は過硫酸アンモニウムである。アニリンコポリマーを合成するために使用される酸化剤とモノマー成分のモル比は、例えばコポリマーの特性を調整するために改変することができる。組成物中での酸化剤とモノマー成分の相対モル比は、例えば約0.1:1~約5:1であってよい。いくつかの実施形態では、酸化剤とモノマー成分の相対モル比は約1:1である。場合により置換された2-ヒドロキシ-5-スルホン酸アニリンモノマー、アニリンモノマーおよび酸化剤を有する組成物を生成した後、この組成物を、モノマー成分を重合してコポリマーを生成するのに効果的な条件で保持することができる。例えば、組成物をおおよそ大気圧で、約0°C~約100°C、例えば約25°C~約35°Cの温度で保持することができる。いくつかの実施形態では、前記温度は約30°Cであってよい。場合により置換された2-ヒドロキシ-5-スルホン酸アニリンモノマー、アニリンモノマーおよび酸化剤を有する組成物を、コポリマーを得るのに十分な時間前記条件で保持することができる。例えば、組成物を約2時間~約48時間、例えば約24時間~約48時間、前記条件で保持することができる。いくつかの実施形態では、組成物を約24時間、前記条件で保持する。いくつかの実施形態では、沈殿物中の1つまたは複数のコポリマーを得るために、組成物を遠心分離にかけることによってアニリンコポリマーを前記組成物から単離することができる。前記コポリマーを、例えば洗浄、ドーピング、脱ドーピングなどのさまざまな他の任意選択の処理にかけることができる。本方法を用いたコポリマーの収率は、例えば温度などのさまざまな因子に応じて変化することになる。いくつかの実施形態では、本方法によって、組成物中のモノマー成分の全量に対して少なくとも約50、少なくとも約60、少なくとも約70、少なくとも約80、または少なくとも約90重量のコポリマーが得られる。ビニルポリマービニルポリマーはビニルモノマーから誘導されるポリマーである。ビニルポリマーの例には、これらに限定されないが、ポリフッ化ビニルPVF、ポリ酢酸ビニルPVAc、PVAポリビニルアルコール、ポリフッ化ビニリデンPVDF、ポリ塩化ビニリデンPVDC;ポリテトラフルオロエチレンPTFE、塩化ビニルのコポリマーおよびそれらの組合せが含まれる。いくつかの実施形態では、塩化ビニルのコポリマーは50重量以下の1つまたは複数のコモノマーを含む。前記1つもしくは複数のコモノマーは酢酸ビニルまたはビニルアルコールである。いくつかの実施形態では、ビニルポリマーは、塩化ビニルモノマーおよび1つまたは複数のコモノマーを含む塩化ビニルのコポリマーである。ビニルポリマー中の塩化ビニルモノマーの量は変化してよい。例えば、前記ビニルポリマーは、重量で約50、約60、約70、約80、約90またはこれらの値の任意の2つの間の範囲の塩化ビニルを有することができる。ビニルポリマー中のコモノマーの量もやはり変化してよい。例えば、塩化ビニルのコポリマーは、最大重量で約90、最大約80、最大約70、最大約60、最大約50、最大約40、最大約30、最大約20、約10またはこれらの値の任意の2つの間の範囲のコモノマーを含むことができる。コモノマーの非限定的な例には、酢酸ビニルおよびビニルアルコールが含まれる。いくつかの実施形態では、ビニルポリマーは塩化ビニルと酢酸ビニルのコポリマーである。いくつかの実施形態では、ビニルポリマーは塩化ビニル、酢酸ビニルおよびビニルアルコールのコポリマーである。いくつかの実施形態では、ビニルポリマーは重量で約3、約5、約10、約20、約30、約40、約50またはこれらの値の任意の2つの間の範囲の酢酸ビニルを有することができる。いくつかの実施形態では、ビニルポリマーは重量で約30、約20、約10、約5、約3またはこれらの値の任意の2つの間の範囲のビニルアルコールを有することができる。いくつかの実施形態では、ビニルポリマーは重量で約30以下、約20以下、約10以下または約5以下のビニルアルコールを有することができる。いくつかの実施形態では、ビニルポリマーは実質的に可塑剤フリーである。可塑剤の非限定的な例には、フタル酸ベースの可塑剤、例えば1,2-ベンゼンジカルボン酸エステルが含まれる。フタル酸ベースの可塑剤の例には、これらに限定されないが、フタル酸ジ2-エチルヘキシルDEHP、フタル酸ジイソノニルDINP、フタル酸ジ-n-ブチルDBP、フタル酸ベンジルブチルBBP、フタル酸ジイソデシルDIDP、フタル酸ジn-オクチルDNOP、フタル酸ジイソオクチルDIOP、フタル酸ジエチルDEP、フタル酸ジイソブチルDIBP、フタル酸ジメチルDMP、フタル酸ジアリルDAP、フタル酸ジ-n-プロピルDPP、フタル酸ブチルシクロヘキシルBCP、フタル酸ジ-n-ペンチルDNPP、フタル酸ジシクロヘキシルDCP、フタル酸ジ-n-ヘキシルDNHP、フタル酸ジイソヘキシルDIHxP、フタル酸ジイソヘプチルDIHpP、フタル酸ブチルデシルBDP、フタル酸n-オクチルn-デシルODP、フタル酸ジ2-プロピルヘプチルDPHP、フタル酸ジウンデシルDUP、フタル酸ジイソウンデシルDIUP、フタル酸ジイソウンデシルDTDP、フタル酸ジイソトリデシルDIUPおよびそれらの組合せが含まれる。いくつかの実施形態では、ビニルポリマーは、ビニルポリマーの全重量に対して、約0.01wt未満、約0.05未満、約0.1wt未満、約0.5wt未満、約0.6未満、約0.7未満、約0.8未満、約0.9未満または約1wt未満の可塑剤を含む。ビニルポリマーを合成する方法は全く限定されない。いくつかの実施形態では、ビニルポリマーは、これらに限定されないが、フッ化ビニル、ビニルアルコール、塩化ビニル、塩化ビニリデンおよびテトラフルオロエチレンを含む1つまたは複数のビニルモノマーを用いて合成される。いくつかの実施形態では、ビニルポリマーは、さまざまな重合度のビニル化合物を用いて合成される。アニリンコポリマーおよびビニルポリマーを含む組成物本明細書で開示するいくつかの実施形態は、本明細書で開示する1つまたは複数のアニリンコポリマーおよび本明細書で開示する1つまたは複数のビニルポリマーを含む組成物を提供する。組成物中に存在するアニリンコポリマーの量は特に限定されず、変化してよい。例えば、組成物は、重量で約0.1、約0.5、約1、約2、約3、約4、約5、約6、約7、約8、約9、約10またはこれらの値の任意の2つの間の範囲のアニリンコポリマーを有することができる。いくつかの実施形態では、組成物は重量で約0.5~約10のアニリンコポリマーを有する。いくつかの実施形態では、組成物は重量で約3のアニリンコポリマーを有する。ビニルポリマーおよびアニリンコポリマーに加えて、本明細書で開示する組成物は、これらに限定されないが、1つまたは複数のイオン交換体を含む他の成分も含むことができる。交換体の非限定的な例には、テトラフェニルホウ酸ナトリウムNaTPB、テトラフェニルホウ酸カリウムKTPB、テトラキス4-クロロフェニル]ホウ酸カリウムKTClPB、テトラキス[3,5-ビストリフルオロメチルフェニル]ホウ酸カリウムKTFPB、テトラキス[3,5-ビストリフルオロメチルフェニル]ホウ酸ナトリウムNaTFPBおよびそれらの任意の組合せが含まれる。組成物中に存在するイオン交換体の量は変化してよい。例えば、組成物は、重量で約0.1、約0.5、約1、約2、約3、約4、約5、約6、約7、約8、約9、約10またはこれらの値の任意の2つの間の範囲のイオン交換体を有することができる。いくつかの実施形態では、組成物は実質的に可塑剤フリーである。いくつかの実施形態では、組成物は、組成物の全重量に対して約0.01wt未満、約0.05未満、約0.1wt未満、約0.5wt未満、約0.6未満、約0.7未満、約0.8未満、約0.9未満、約1wt未満または約1.5未満の可塑剤を含む。いくつかの実施形態では、組成物は、本明細書で説明するアニリンコポリマーおよびビニルポリマーを含む液体の形態であってよい。例えば、組成物を溶媒中に分散させるまたは溶解させることができる。溶媒は有機溶媒であっても水であってもよい。有機溶媒は、例えば非極性溶媒、極性非プロトン性溶媒、極性プロトン性溶媒またはそれらの組合せであってよい。いくつかの実施形態では、組成物は極性非プロトン性溶媒を含む。極性非プロトン性溶媒の非限定的な例には、n-メチル-2-ピロリドンNMP、ジメチルホルムアミドDMF、ジメチルスルホキシドDMSOおよびテトラヒドロフランTHFが含まれる。いくつかの実施形態では、組成物は、本明細書で説明するアニリンコポリマーおよびビニルポリマーを含む固体の形態であってよい。いくつかの実施形態では、固体形態のコポリマーは、組成物を溶液から沈殿させるまたは乾燥例えば、溶液流涎させることによって得ることができる。本明細書で開示する組成物は、これらに限定されないが、フィルム、膜、ホイルまたはそれらの組合せを含むさまざまな形態であってよい。いくつかの実施形態では、組成物は高分子膜を形成する。鉛イオンを検出するための装置PbII検出用の感知膜本明細書のいくつかの実施形態は、いくつかの実施形態において、イオン感度の高い測定のために使用できる高分子膜を提供する。例えば、前記高分子膜を感知膜として使用することができる。いくつかの実施形態では、高分子膜は、ビニルポリマーおよび鉛イオンに対して選択性のある1つまたは複数のイオノフォアを含む。いくつかの実施形態では、高分子膜を、サンプル中のPbIIを検出するための感知膜として使用する。高分子膜中に存在する1つまたは複数のイオノフォアの量は変化してよい。例えば、前記高分子膜は、重量で約0.1、約0.5、約1、約2、約3、約4、約5、約6、約7、約8、約9、約10またはこれらの値の任意の2つの間の範囲のイオノフォアを有することができる。いくつかの実施形態では、高分子膜は重量で約0.5~約10のイオノフォアを有する。いくつかの実施形態では、高分子膜は重量で約3のイオノフォアを有する。いくつかの実施形態では、イオノフォアはアニリンコポリマーの1つまたは複数を含む。アニリンコポリマーは、本明細書で説明するアニリンコポリマーのいずれか1つまたは複数であってよい。例えば、アニリンコポリマーは、上記で開示した、式IIIで表される化合物、式IVで表される化合物、式Vで表される化合物、式VIで表される化合物、式VIIで表される化合物、式VIIIで表される化合物、式IXで表される化合物、式Xで表される化合物または式XIで表される化合物であってよい。ビニルポリマーおよびイオノフォアに加えて、本明細書で開示する高分子膜は、これらに限定されないが、1つまたは複数のイオン交換体を含む他の成分も含むことができる。交換体の非限定的な例には、テトラフェニルホウ酸ナトリウムNaTPB、テトラフェニルホウ酸カリウムKTPB、テトラキス4-クロロフェニル]ホウ酸カリウムKTClPB、テトラキス[3,5-ビストリフルオロメチルフェニル]ホウ酸カリウムKTFPB、テトラキス[3,5-ビストリフルオロメチルフェニル]ホウ酸ナトリウムNaTFPBおよびそれらの任意の組合せが含まれる。高分子膜の厚さは変化してよい。例えば、前記高分子膜は、約30μm、約40μm、約50μm、約60μm、約70μm、約80μm、約90μm、約100μm、約120μm、約140μm、約160μm、約180μm、約200μm、約300μmまたはこれらの値の任意の2つの間の範囲の平均厚さを有することができる。いくつかの実施形態では、高分子膜は約40μm~約200μmの平均厚さを有する。いくつかの実施形態では、高分子膜は約60μmの平均厚さを有する。イオン選択性電極ISE本明細書で開示する高分子膜を含むPbIIイオン選択性電極PbIIISEも本明細書に包含される。図1は、本出願の範囲内であるPbIIISEの例示的実施形態を表す。PbII-ISE100は、感知膜110、内部基準電極120、支持管130、内部電解質溶液140、キャップ150および導線160を備えることができる。内部基準電極120は、支持管130中に封入された内部電解質溶液140と接触している。感知膜110を、1つまたは複数の鉛イオンの含有が疑われるサンプル中に浸漬させることができる。感知膜110は、本明細書で説明するビニルポリマー-およびアニリンコポリマー-含有組成物のいずれか1つまたは複数を含むことができる。感知膜110は、本明細書で開示する高分子膜のいずれか1つまたは複数を含むことができる。いくつかの実施形態では、PbIIISEを外部基準電極と一緒に使用して、サンプル中の鉛イオンの存在を検出するかつ/またはその濃度を測定する。いくつかの実施形態では、PbIIISEと外部基準電極の両方を、1つまたは複数の鉛イオンの含有が疑われるサンプルと接触させてサンプル中での鉛イオンの存在を検出する。いくつかの実施形態では、PbIIISEと外部基準電極の間の電位差はサンプル中の鉛イオン濃度の関数である。いくつかの実施形態では、前記外部基準電極は、安定な周知の電極電位を有する電極である。いくつかの実施形態では、外部基準電極は塩溶液を含む管の中に保持された内部半電池を有する。前記塩溶液の管は塩橋として公知である橋電解質溶液bridgeelectrolytesolutionとしても公知である。塩橋溶液は、濃縮された等移動equitransferent塩溶液例えば、塩化カリウムおよび硝酸カリウムであってよい。これらに限定されないが、飽和甘汞電極SCE、Hg/Hg2Cl2、銀-塩化銀電極Ag/AgClおよび銅-硫酸銅II電極を含む種々の電極を、外部基準電極として使用することができる。いくつかの実施形態では、PbIIISEおよび外部基準電極をイオンメーター例えば、pHメーターに取り付け、このイオンメーターを、PbIIISEと外部基準電極との間の起電力EMFを検出するために使用することができる。いくつかの実施形態では、EMF値は、電極がそれに曝されているサンプル中のPbII濃度と比例する。高分子感知膜の動作寿命は変化してよい。例えば、前記高分子感知膜は、約1ヵ月、約2ヵ月、約3ヵ月、約6ヵ月、約7ヵ月、約8ヵ月、約9ヵ月、約10ヵ月、約11ヵ月、約12ヵ月、約13ヵ月、約14ヵ月、約15ヵ月、約16ヵ月、約17ヵ月、約18ヵ月またはこれらの値の任意の2つの間の範囲の動作寿命を有することができる。いくつかの実施形態では、高分子感知膜は、約4ヵ月超、約6ヵ月超、約9ヵ月超、約12ヵ月超、約15ヵ月超または約18ヵ月超の動作寿命を有することができる。いくつかの実施形態では、高分子感知膜は約6ヵ月超の動作寿命を有する。いくつかの実施形態では、高分子感知膜は約12ヵ月超の動作寿命を有する。鉛イオンを測定するためのセンサーも本明細書で開示する。前記センサーは、本明細書で開示する鉛イオン-選択性電極を含むことができる。いくつかの実施形態では、センサーは基準電極をさらに含む。鉛イオンを検出するための方法本明細書で開示するいくつかの実施形態は、サンプル中の鉛イオンPbIIまたはPb2と記されることがあるの存在および/または濃度を検出するための方法を含む。いくつかの実施形態では、本方法は、1つまたは複数の鉛イオンの含有が疑われるサンプルを提供する工程と;前記サンプルをセンサーと接触させる工程であって、そのセンサーが基準電極および鉛イオン-選択性電極を含み、その鉛イオン-選択性電極がビニルポリマーと鉛イオンに対して選択性のある1つまたは複数のイオノフォアとを含む工程と;基準電極と鉛イオン-選択性電極との間の起電力EMFを測定する工程を含む。いくつかの実施形態では、サンプルを鉛イオン-選択性電極と接触させる。いくつかの実施形態では、サンプルを基準電極および鉛イオン-選択性電極と接触させる。本明細書で開示する方法は、サンプル中の鉛イオンの存在を検出し、その量/濃度を測定するために用いることができる。いくつかの実施形態では、センサーは電位差測定によるものであり、実質的に対数的に機能する。いくつかの実施形態では、イオン感度の高い測定は電位差測定である。いくつかの実施形態では、サンプル中の鉛イオンの量および/または濃度は、測定されるEMFと相関する。いくつかの実施形態では、サンプル中の鉛イオンの量および/または濃度は、測定されるEMFと正に相関する。いくつかの実施形態では、鉛イオンの濃度と測定されるEMFの関係は対数的である。いくつかの実施形態では、測定されるEMFは、鉛イオンの非存在下においてより鉛イオンの存在下においての方が大きい。本明細書で開示する方法は、種々のタイプのサンプル中のPbIIの存在および/または濃度を検出するために用いることができる。いくつかの実施形態では、サンプルは水性サンプルであってよい。いくつかの実施形態では、サンプルは、環境サンプル、食品、医薬品、栄養補助食品、歯科用衛生組成物、化粧品、生物学的サンプルまたはそれらの組合せであってよい。環境サンプルの例には、これらに限定されないが、河川水、雨水、廃水およびそれらの組合せが含まれる。いくつかの実施形態では、サンプルは水道水である。いくつかの実施形態では、サンプルは食品または医薬品である。いくつかの実施形態では、食品は飲料品である。いくつかの実施形態では、サンプルは臨床サンプルまたは体液、例えば尿サンプルもしくは血液サンプルである。サンプル中の鉛イオンの濃度は変化してよい。サンプル中の鉛イオンの濃度は、約10-11mol/Lすなわち、10-11M、約5×10-11M、約10-10M、約5×10-10M、約10-9M、約5×10-9M、約10-8M、約5×10-8M、約10-7M、約5×10-7M、約10-6M、約5×10-6M、約10-5M、約5×10-5M、約10-4M、約5×10-4M、約10-3Mおよびこれらの値の任意の2つの間の範囲であってよい。いくつかの実施形態では、サンプル中の鉛イオンの濃度は約10-3M~約10-11Mである。いくつかの実施形態では、鉛イオンの濃度は約10-6M~約10-10Mである。いくつかの実施形態では、サンプル中の鉛イオンの濃度は約10-10M未満である。いくつかの実施形態では、サンプル中の鉛イオンの濃度は約2.2×10-11Mである。本明細書で説明する組成物および方法は、サンプル中の鉛イオンの迅速な検出を可能にすることができる。例えば、サンプル中の鉛イオンの検出および/または鉛イオン濃度の測定を可能にするために、サンプルを本明細書で開示する鉛イオン-選択性電極を含む組成物と接触させるのに要する最小時間は、約30分間、約20分間、約10分間、約9分間、約8分間、約7分間、約6分間、約5分間、約4分間、約3分間、約2分間、約1分間、約30秒間、約24秒間、約22秒間、約18秒間、約12秒間、約6秒間またはこれらの値の任意の2つの間の範囲であってよい。いくつかの実施形態では、サンプル中の鉛イオンの検出および/または鉛イオン濃度の測定を可能にするために、サンプルを前記組成物と接触させるのに要する最小時間は、最大約12秒間、最大約22秒間、最大約30秒間、最大約42秒間、最大約50秒間、最大約1分間、最大約2分間、最大約5分間、最大約10分間、最大約15分間、最大約25分間または最大約30分間である。以下の実施例で追加の実施形態をさらに詳細に開示するが、これらは、特許請求の範囲を限定しようとするものでは全くない。アニリンANと2-ヒドロキシ-5-スルホン酸アニリンHSAの重合ポリAN-コ-HSA粒子を合成するためのアニリンANと2-ヒドロキシ-5-スルホン酸アニリンHSAの化学酸化重合を、以下で説明する典型的な合成手順で実施した。ポリAN-コ-HSA粒子の典型的な調製手順は、100mLの1.0M塩酸HClを入れたガラス製フラスコに、0.729mLのアニリンAN、8mmolおよび0.378gの2-ヒドロキシ-5-スルホン酸アニリンHAS、2mmolを加え、混合することを含む。2.28gの過硫酸アンモニウムNH42S2O8、10mmolを50mLの水に別個に溶解させて酸化剤溶液を調製した。次いでこの酸化剤を、10°Cで3秒毎に1滴の速度で、混合されているコモノマー中に滴下した。混合物を10°Cで24時間、磁気的に強力に撹拌した。反応後、得られたコポリマー粒子を遠心分離により単離し、エタノールおよび水で洗浄し、周囲空気中に3日間放置して乾燥させた。酸化共重合反応をスキームIに示す。ポリAN-コ-HSA粒子の測定ポリAN-コ-HSA粒子を、実施例1で説明した典型的な手順を用いて調製した。ポリAN-コ-HSAコポリマーの元素分析を、CarloErba1106元素分析装置で実施した。硝酸銀の存在下でマトリックスとしてジスラノールを用いて、テトラヒドロフランTHF中のポリAN-コ-HSAのマトリックス支援レーザー脱離イオン化-飛行時間型質量分析MALDI-TOFMSを、WatersMicromassMALDImicroMX質量分析計で記録した。MALDI-TOF-MS結果をもとにしたポリAN-コ-HSA分子の推定構造を表1に示す。表1に示すように、調製されたポリAN-コ-HSA分子は、551.3~1995.2g/molの分子量を有する。THF中でのポリAN-コ-HSA粒子のサイズを、BeckmanCoulter、Inc.からのLS230レーザー粒径分析器で分析した。結果を図2に示す。図2に示すように、ポリAN-コ-HSA粒子は、平均径が250~300nmの楕円形状を有する。およそ200μmの厚さおよび0.785cm2の一定有効面積を有するポリAN-コ-HSA粒子の押圧シートpressedsheetのバルク電気伝導度を、室温で2ディスク法twodiskmethodによりUT70Aマルチメーターメイドmultimetermadeで試験した。窒素吸着/脱着等温線を、MicromeriticsTristar3000で測定した。粒子の表面積をバレット-エメット-テラーBarrettEmmettTellerBET法で計算した。ポリAN-コ-HSAナノ粒子は、25m2g-1のBET面積、ほぼ30nmの平均細孔径、0.15cm3g-1の全微小孔容積および10-3~10-2Scm-1の固有電気伝導度を有する多孔性のものであることが分かった。特定の理論に限定されるものではないが、導電性のナノ粒子の獲得は主に、HSA部分上の負に帯電した-SO3-基の間の固有の静的反発に由来する独特の自己安定効果に起因すると考えられる。特定の理論に限定されるものではないが、ポリAN-コ-HSAナノ粒子の上記物理的特性は、ポリAN-コ-HSAナノ粒子上に存在する-NH-、-N=、-OH、-SO3Hおよび-NH2などの官能基と一緒に、ポリAN-コ-HSAナノ粒子を、金属イオンのためのキャリヤとして使用できるようにすると考えられる。PbII感知膜の作製PbII感知膜を、以下で説明する典型的な手順を用いて作製した。ポリAN-コ-HSA粒子を、実施例1で説明した典型的な手順を用いて調製した。5mgのポリAN-コ-HSA粒子および10mgのテトラフェニルホウ酸ナトリウムNaTPBを、間欠的に10分間超音波処理することによって3mLのTHFに一緒に溶解して、アニリンコポリマー溶液を生成させた。前記主鎖中に少量の酢酸ビニルおよびビニルアルコールセグメントを含む150mgのビニル樹脂重合度:360を、10分間かけて超音波処理しながら5mLのTHFに溶解してビニル樹脂溶液を生成させた。特定の理論に束縛されるわけではないが、すべて塩化ビニルセグメントだけからなる慣用的なPVCと比べて、酢酸ビニルおよびビニルアルコールセグメントの中の酢酸基およびヒドロキシル基は、塩化ビニル高分子鎖間の相互作用を弱め、主鎖の滑りを増進させ、それによってポリマー材料を適度に軟化させることができると考えられる。そうした本質的に自己可塑性のビニル樹脂は、PVCの元の電気特性を保持し外部可塑化されたPVCよりずっと良好な耐久性を有するだけでなく、可塑剤液滴の存在下で起こる可能性のある望ましくない膜貫通イオンの流出も抑制する、または場合によりそれを排除する。アニリンコポリマー溶液とビニル樹脂溶液を、追加的なextra間欠的超音波処理とともに30分間混合して、確実に、完全にブレンドさせた。均一なカクテルを平滑なポリテトラフルオロエチレンPTFEプレート上に注加し、約60mmの厚さの固体膜が形成されるまで35°Cで蒸発させた。THFが完全に蒸発すると、固体の半透明膜が得られた。電位差測定PbIIセンサーの組み立て電位差測定PbIIセンサーを、以下で説明する典型的な手順を用いて組み立てた。PbII感知膜を、実施例3で説明した一般的な手順を用いて作製した。5~15mm径の円形の膜を、PbII感知膜から注意深く切り出して固体感知膜を作製した。円形の膜を、PbNO32溶液で満たされることになるプラスチック管の一端に接着剤でとりつけた。調製されたままの電極を1.0×10-3MのPbNO32中で24時間コンディショニングし、次いで、使用前に安定電位に達するまで水で洗浄した。PbII選択性電極PbIIISE320および外部基準電極340の概略図を図3に示す。測定回路300において、サンプル溶液330中のPbIIの存在を検出するのに、イオンメーター310をPbIIPbIIISE320と外部基準電極340に連結して2つの電極間のEMFを検出した図3。PbII-ISE320は、サンプル溶液330中に浸漬されたPbII感知膜325を含んだ。PbII-ISE320は、内部基準電解質溶液322と接触している内部基準電極Ag/AgCl321も含む。隔膜323は、PbII-ISE320において、内部充てん液324と内部基準電解質溶液322を分離している。外部基準電極340において、基準電極Hg/Hg2Cl2341は基準電解質溶液343と接触しており、隔膜342は基準電解質溶液343と橋電解質溶液344を分離しており、隔膜または毛細管345はサンプル溶液330と接触していた。アニリンコポリマーのPbIIへの特異性電位差測定PbIIセンサーを、実施例4で説明した典型的な手順を用いて組み立てた。PbIIならびにNaI、CaII、CdII、CuII、ZnII、HgIIおよびFeIIIを含む種々の競合金属イオンを含むサンプル水溶液を調製した。金属イオンのそれぞれは、サンプル溶液中に10-5Mで存在した。50mgのポリAN-コ-HSAナノ粒子を25mLサンプル溶液に30分間インキュベートして、金属イオンをポリAN-コ-HSAナノ粒子で吸着させた。吸着後、ろ液中のPbIIの濃度を、誘導結合プラズマICP質量分析を用いて測定した。次いでポリAN-コ-HSAナノ粒子によって保持されているPbIIの量を、ろ液中のPbIIの測定量をもとにして計算した。コポリマー中の各金属イオンの分布を図4に示す。図4に示すように、ポリAN-コ-HSAナノ粒子は、同じ初期マイクロモル濃度でサンプル溶液中に存在する他の金属イオンと比較して、PbIIおよびHgIIに対して従前の高い選択性を有しており、ポリAN-コ-HSAナノ粒子中のPbIIの分布パーセンテージは96.7~98.1である。図4は、金属イオンの初期濃度が10-5から10-6Mへ低下した場合の、ポリAN-コ-HSAナノ粒子によるPbIIのより良好な選択性も示している。ナノ粒子の水性PbIIとの結合が平衡に達するのに、わずか約1~2分間しか必要としなかった。特定の理論に限定されるものではないが、ポリAN-コ-HSAナノ粒子上に存在する-NH-、-N=、-OH、-SO3Hおよび-NH2などの官能基は、PbIIイオンを含む金属イオンと錯体を形成することができると考えられる。ポリAN-コ-HSAナノ粒子の多孔性でゆるい無定形の形態学的構造はさらに、官能基をより多くの表面上に曝露させ、ナノ粒子と金属イオンの間の効率的な相互作用をもたらすことができる。この実施例は、アニリンコポリマーが、PbIIに対して高度に選択性があることを示している。PbIIイオンの迅速な検出電位差測定PbIIセンサーを、実施例4で説明した典型的な手順を用いて組み立てた。電位差測定は、磁気的に撹拌されている溶液中で、PHS-3CデジタルpHメーターによって少なくとも3回実施した。活量係数を、デバイ-ヒュッケル近似法にしたがって計算した。電極センサーの応答時間を、定常電位を達成するのに要する時間を測定して決定した。鉛イオン溶液のpHを、1.0MHNO3および1.0MNaOHで調整した。起電力EMF測定のための代表的な電気化学電池を以下のようにして実施した:平滑な固体感知膜および慣用的な内部基準系1.0×10-5MPbNO32を有する電位差測定センサーの電位応答を測定し、図5Aに示した。IFS中のPbIIの濃度が10-5Mである場合、PbIIについての線形ネルンスト応答範囲は1.0×10-10Mまで拡大され、検出限界は2.2×10-11Mに低下する。これは、同じ内部電解質を有する慣用的なPVC膜の検出限界より約5桁良好である。1.0×10-10M~1.0×10-3MのPbII濃度範囲でのフィッティング線形分析により、0.9994の相関係数および2.95の標準偏差で、29.3mVディケード-1のネルンスト勾配を有する完全な直線関係が得られる。広い線形範囲は7桁にわたる。図5bに示すように、電位差測定センサーは、22秒間の応答時間での非常に迅速な応答、およびpH3.5~pH7.0の適切なpHウィンドウを示す。この実施例は、電位差測定PbIIセンサーが、サブナノモルレベルで迅速な応答時間を有する、PbIIのための高性能のセンサーであることを示している。PbIIの検出に対するイオノフォア粒子サイズおよび膜組成の効果ポリAN-コ-HSAナノ粒子を、実施例1で説明した典型的な手順を用いて調製した。しかし、ポリAN-コ-HSAコポリマーはそれぞれ10°C、20°Cおよび30°Cで合成した。調製したポリAN-コ-HSAコポリマーの平均サイズは256nm10°C、287nm20°Cおよび308nm30°Cであった。ポリAN-コ-HSA:NaTPB:ビニル樹脂の重量比がそれぞれ0:1:30、1:0:30、1:1:30、1:2:30および1:3:30であったこと以外は実施例4で説明した典型的な手順を用いて、電位差測定PbIIセンサーを組み立てた。センサーを、さまざまな濃度のPbIIイオンでサンプル水溶液と接触させた。EMF測定およびサンプル溶液中のPbIIイオン検出を、実施例6で説明した一般的な手順を用いて実施した。種々のサイズのポリAN-コ-HSAナノ粒子および膜組成物を用いて作製した電位差測定PbIIセンサーの電位差応答曲線を図6Aおよび6Bに示す。図6Bに示すように、ポリAN-コ-HSAイオノフォアを全く含まない純粋なビニル樹脂膜は、非常に狭い線形応答および不十分な検出限界をもたらしている。この実施例は、PbIIに対するセンサーの応答が、異なる膜組成およびポリAN-コ-HSAナノ粒子のサイズに応じて変化し得ることを示している。干渉イオンに対する電位差測定PbIIセンサーの選択性電位差測定PbIIセンサーを、実施例4で説明した典型的な手順を用いて組み立てた。PbIIイオンに対する電位差測定PbIIセンサーの感度を、種々の干渉イオンに対して、固定干渉法fixedinterferencemethodFIMにより測定した。サンプル溶液中の干渉イオンの濃度は10-3Mで固定した。選択係数を以下の式にしたがって計算した。ここで、αPbDLは、干渉イオンが存在した場合の電位差測定PbIIセンサーの検出下限であり、αJは干渉イオンの活性であり、zは干渉イオンの電荷である。結果を表2に示す。表2に示すように、電位差測定PbIIセンサーの対数選択係数は、金属イオンについて-3.1~-6.7である。電位差測定PbIIセンサーは、種々のアルカリ金属イオンおよびアルカリ土類金属イオンならびにCuIIおよびCdIIイオンより、PbIIイオンに対して高度に選択性がある。電位差測定PbIIセンサーはHより、優れた選択性を示している表2。これは図5Bに示す好都合な電位測定についての十分なpH水平域と一致する。この実施例は、電位差測定PbIIセンサーはPbIIイオンに対して高度に選択性があることを示している。電位差測定PbIIセンサーの寿命評価電位差測定PbIIセンサーを、実施例4で説明した典型的な手順を用いて組み立てた。センサーの動作寿命を、最初の3ヵ月は週に2回、次いで週に1回の使用頻度で較正曲線の変動を検査することによって評価した。都度の使用前に、電極を、新たに調製した1.0×10-4MPbNO32溶液中で6時間コンディショニングし、次いで安定電位に達するまで水で洗浄した。記録される応答電位を3回繰り返した。結果を表3に示す。表3に示すように、電位差測定PbIIセンサーは、測定可能な応答減衰を伴わずに少なくとも3ヵ月使用することができる。使用6ヵ月後でその勾配は同じく保持されたが、検出限界には若干の変化があった。使用15ヵ月後、検出限界はさらに6.0×10-10Mに低下し、応答勾配は、応答時間およびpHウィンドウにおいて僅かな劣化しか伴わないで当初の95を維持している。この実施例は、電位差測定PbIIセンサーが長い動作寿命を有することを示している。電位差測定PbIIセンサーと他のPbIIセンサーの性能比較この実施例は、本明細書で開示する電位差測定PbIIセンサーの性能と現在入手可能ないくつかの他のPbIIセンサーの性能を比較したまとめを提供する。この実施例は、電位差測定PbIIセンサーが、現在入手可能な種々のPbIIセンサーより優れた性能を有することを示している。実世界におけるサンプル中のPbIIの検出電位差測定PbIIセンサーを、実施例4で説明した典型的な手順を用いて組み立てた。環境水例えば水道水、河川水、雨水、および復旦大学、上海、中国の印刷所からの廃水、食品例えばリョクトウgreengramおよび人尿を含むさまざまな実世界のサンプルを収集した。清澄な水を得るために3~4回ろ紙でろ過した廃水以外は、測定前に環境水を前処理はしなかった。リョクトウは中国江西省JiangxiProvinceChinaの農地から入手し、尿は同済大学、中国TongjiUniversity、Chinaの関連病院から入手した。リョクトウおよび尿のサンプルに、以下の手順で消化assimilationを施した:2gのリョクトウまたは10mLの尿を、10mLのHNO3と30mLの30H2O2の混合液を用いて50°Cの一定温度で24時間処理した。完全に消化させた後、溶液をろ過し、得られた消化溶液を1.0Lにした。サンプル中のPbII濃度を、電位差測定PbIIセンサーおよび原子吸光分析法AASを用いて検出した。各サンプルを繰り返し10回試験した。AASを用いて測定したPbII濃度を、相対誤差の計算のための真の値として用いた。結果を表5にまとめる。表5に示すように、10回の判定についての相対標準偏差RSDと相対誤差はどちらも、種々の実生活のサンプルについて痕跡量のレベルPbIIで10以内である。この実施例は、電位差測定PbIIセンサーを、実世界の例においてPbIIを信頼性高く検出するのに使用できることを実証している。PbII-イオン選択性電極PbII-ISEの電位差滴定PbII-ISEを、実施例4で説明した典型的な手順を用いて組み立てた。PbIIイオンの電位差滴定を、EDTAを滴定剤として用いて実施した。10mLの10-5MPbNO32をビーカーに取り、10-4MEDTAを滴定剤として使用した。電位差滴定のプロットを図7に示す。図7は、1.0mLのEDTAで終点を有するおおよそS字状の滴定曲線を示す。この結果は、滴定のためにとられたEDTA溶液の計算量と一致する。この実施例は、PbII-ISEが、溶液中のPbIIのための電位差滴定における指示電極として使用できることを示している。上記で説明した実施形態の少なくとも一部において、そうした置き換えが技術的に実施不可能でない限り、実施形態において用いられた1つまたは複数の要素は、別の実施形態において互換的に使用することができる。当業者は、上記で説明した方法および構造に対して、特許請求される対象の範囲から逸脱することなく、他のさまざまな省略、付加および改変を行うことができることを理解されよう。そうしたすべての改変および変更は、添付の特許請求の範囲によって定義されるような対象の範囲内に包含されるものとする。本明細書における実質的にすべての複数形および/または単数形の用語の使用に対して、当業者は、状況および/または用途に適切なように、複数形から単数形に、および/または単数形から複数形に変換することができる。さまざまな単数形/複数形の置き換えは、理解しやすいように、本明細書で明確に説明することができる。通常、本明細書において、特に添付の特許請求の範囲たとえば、添付の特許請求の範囲の本体部において使用される用語は、全体を通じてオープンな用語として意図されていることが、当業者には理解されようたとえば、用語含むは、含むがそれに限定されないと解釈されるべきであり、用語有するは、少なくとも有すると解釈されるべきであり、用語含むは、含むがそれに限定されないと解釈されるべきである、など。導入される請求項の記載で具体的な数が意図される場合、そのような意図は、当該請求項において明示的に記載され、そのような記載がない場合、そのような意図は存在しないことが、当業者にはさらに理解されよう。たとえば、理解の一助として、添付の特許請求の範囲は、導入句少なくとも1つのおよび1つまたは複数のを使用して請求項の記載を導くことを含む場合がある。しかし、そのような句の使用は、同一の請求項が、導入句1つまたは複数のまたは少なくとも1つのおよびaまたはanなどの不定冠詞を含む場合であっても、不定冠詞aまたはanによる請求項の記載の導入が、そのように導入される請求項の記載を含む任意の特定の請求項を、単に1つのそのような記載を含む実施形態に限定する、ということを示唆していると解釈されるべきではないたとえば、aおよび/またはanは、少なくとも1つのまたは1つまたは複数のを意味すると解釈されるべきである。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されようたとえば、他の修飾語なしでの単なる記載2つの記載は、少なくとも2つの記載、または2つ以上の記載を意味する。さらに、A、BおよびCの少なくとも1つ、などに類似の慣例表現が使用されている事例では、通常、そのような構文は、当業者がその慣例表現を理解するであろう意味で意図されているたとえば、A、B、およびCの少なくとも1つを有するシステムは、Aのみ、Bのみ、Cのみ、AおよびBを共に、AおよびCを共に、BおよびCを共に、ならびに/あるいはA、B、およびCを共に、などを有するシステムを含むが、それに限定されない。A、B、またはCの少なくとも1つ、などに類似の慣例表現が使用されている事例では、通常、そのような構文は、当業者がその慣例表現を理解するであろう意味で意図されているたとえば、A、B、またはCの少なくとも1つを有するシステムは、Aのみ、Bのみ、Cのみ、AおよびBを共に、AおよびCを共に、BおよびCを共に、ならびに/あるいはA、B、およびCを共に、などを有するシステムを含むが、それに限定されない。2つ以上の代替用語を提示する事実上いかなる離接する語および/または句も、明細書、特許請求の範囲、または図面のどこにあっても、当該用語の一方、当該用語のいずれか、または両方の用語を含む可能性を企図すると理解されるべきであることが、当業者にはさらに理解されよう。たとえば、句AまたはBは、AまたはBあるいはAおよびBの可能性を含むことが理解されよう。さらに、本開示の特徴または態様がマーカッシュグループに関して説明されている場合、当業者は、それによって本開示が、マーカッシュグループの任意の個別メンバーまたはメンバーのサブグループに関しても説明されていることを理解されよう。当業者は理解されるように、記述された説明の提供に関するなどのあらゆる目的のために、本明細書で開示されるすべての範囲は、可能性のあるあらゆる下位範囲およびその下位範囲の組合せも包含する。挙げられている任意の範囲は、前記範囲が少なくとも均等な2分の1、3分の1、4分の1、5分の1、10分の1等にブレイクダウンされると十分に説明しており、それが可能であると容易に理解することができる。非限定的な例として、本明細書で論じる各範囲は、低位の3分の1、中位の3分の1および高位の3分の1等に容易にブレイクダウンすることができる。やはり当業者は理解されるように、最大で、少なくとも、超greaterthan、未満lessthanなどのすべての用語は、列挙される数を含み、続いて、上記で論じたような下位範囲にブレイクダウンすることができる範囲を指す。最後に、当業者が理解されるように、ある範囲は各個別のメンバーを含む。したがって、例えば、1~3個の物品を有するグループは、1、2または3個の物品を有するグループを指す。同様に、1~5個の物品を有するグループは、1、2、3、4または5個の物品を有するグループを指す等々である。種々の態様および実施形態を本明細書で開示してきたが、他の態様および実施形態は当業者に明らかであろう。本明細書で開示した種々の態様および実施形態は例示のためであり、限定しようとするものではなく、真の範囲および趣旨は以下の特許請求の範囲によって示される。当業者は、本明細書で開示する上記および他のプロセスおよび方法について、前記プロセスおよび方法において実施される機能を、異なる順序で実施することができることを理解されよう。さらに、概説したステップおよび動作は例としてのみ提供したものであり、前記ステップおよび動作の一部は、開示される実施形態の本質を損なうことなく、任意選択とすること、より少ないステップおよび動作に組み合わせること、あるいは追加的なステップおよび動作に拡大すること、ができる。"